(57)【要約】デンドロン中に同じコアおよび同じ繰返し構成単位または複数の繰返し構成単位を有する少なくとも２種の異なるデンドリマーＡおよびＢの混合物を含む組成物を開示する。そこでは一方の前記デンドリマー（Ａ）中にある前記デンドロンの少なくとも１つの世代が他方の前記デンドリマー（Ｂ）中にあるデンドロンの少なくとも１つの世代と異なるか、或いは一方の前記デンドリマーの中のデンドロンの数が他方の前記デンドリマーのデンドロンの数と異なるかのいずれかであるか、或いは両方が異なる。
2005537354.tif 000002
【特許請求の範囲】
【請求項１】
デンドロンの中に同じコアおよび同じ繰返し構成単位または複数の繰返し構成単位を有する少なくとも２種の異なるデンドリマーＡおよびＢの混合物を含み、そこでは一方の前記デンドリマー（Ａ）の中にある前記デンドロンの少なくとも１つの世代は他方の前記デンドリマー（Ｂ）の中にあるデンドロンの少なくとも１つの世代とは異なるか、一方の前記デンドリマーにあるデンドロンの数は他方の前記デンドリマーのデンドロンの数と異なるかのどちらかであるか、または一方の前記デンドリマー（Ａ）中のデンドロンの数および当該デンドロンの少なくとも１つの世代の両方が他方の前記デンドリマー（Ｂ）中のデンドロンの数および世代と異なる、組成物。
【請求項２】
１つの前記デンドリマーの中にあるデンドロンの世代またはデンドロンの少なくとも１つの世代が１である、請求項１に記載の組成物。
【請求項３】
一方の前記デンドリマー中にあるデンドロンの世代またはデンドロンの少なくとも１つの世代が、他方の前記デンドリマー中のデンドロンの世代または少なくともデンドロンの１つの世代より１だけ大きい、請求項１または２に記載の組成物。
【請求項４】
一方の前記デンドリマー中にあるデンドロンの世代または全てのデンドロンの世代が、他方の前記デンドリマーのそれより１だけ大きい、請求項１〜３のいずれか１項に記載の組成物。
【請求項５】
一方の前記デンドリマーと他方のデンドリマーのモル比が１：１から１：５０である、請求項１〜４のいずれか１項に記載の組成物。
【請求項６】
当該デンドリマーは同じコアおよび同じデンドロンタイプと同じ表面官能基からなる、３種の異なる世代のデンドリマーを含む、請求項１〜５のいずれか１項に記載の組成物。
【請求項７】
前記デンドリマーが発光材料である、請求項１〜６のいずれか１項に記載の組成物。
【請求項８】
デンドリマーＡおよびＢは光を発する混合物の主なる化学種である、請求項１〜７のいずれか１項に記載の組成物。
【請求項９】
前記デンドリマーが蛍光性である、請求項７または８に記載の組成物。
【請求項１０】
前記デンドリマーがりん光性である、請求項７または８に記載の組成物。
【請求項１１】
ＡおよびＢにおいて異なる世代である少なくとも１つのデンドロンが本質的に少なくとも部分的に共役している、請求項１〜１０のいずれか１項に記載の組成物。
【請求項１２】
前記デンドリマーＡおよびＢの少なくとも１つが、本質的に少なくとも部分的に共役しているデンドロンを１個有する、請求項１〜１１のいずれか１項に記載の組成物。
【請求項１３】
前記デンドリマーＡおよびＢの少なくとも１つが、本質的に少なくとも部分的に共役しているデンドロンを２個有する、請求項１から１１のいずれか１項に記載の組成物。
【請求項１４】
前記デンドリマーＡおよびＢの少なくとも１つが、本質的に少なくとも部分的に共役しているデンドロンを３個有する、請求項１から１１のいずれか１項に記載の組成物。
【請求項１５】
前記デンドリマーＡおよびＢの全てのデンドロンが本質的に少なくとも部分的に共役しているデンドロンである、請求項１から１１のいずれか１項に記載の組成物。
【請求項１６】
前記デンドリマーが同じ表面官能基を有している、請求項１〜１５のいずれか１項に記載の組成物。
【請求項１７】
前記デンドリマーが有機金属デンドリマーである、請求項１〜１６のいずれか１項に記載の組成物。
【請求項１８】
当該金属カチオンが当該コアの一部である、請求項１７に記載の組成物。
【請求項１９】
前記デンドリマーＡおよびＢの少なくとも１つが、１個より多い少なくとも本質的に共役しているデンドロンからなり、そのデンドロンが当該金属カチオンに錯体化した少なくとも２つの配位子に結合している、請求項１７または１８に記載の組成物。
【請求項２０】
当該有機金属デンドリマーが当該コアの一部としてイリジウム、白金またはレニウムを含有する、請求項１７から１９のいずれか１項に記載の組成物。
【請求項２１】
固体膜の形状をした、請求項１〜２０のいずれか１項に記載の組成物。
【請求項２２】
可視光を発することができる、請求項２１に記載の組成物。
【請求項２３】
実質的にはこれまでに説明したような、請求項１に記載の組成物。
【請求項２４】
任意な基板、電極、一番目の任意な電荷輸送層、発光層、二番目の任意な電荷輸送層および対電極の層を順序正しく含み、そこでは当該発光層、一番目の任意な電荷輸送層および二番目の任意な電荷輸送層の少なくとも１つが請求項２１または２２で記載したような膜である、有機発光デバイス。
【請求項２５】
当該発光層が請求項２１または２２で記載したような膜である、請求項２４に記載のデバイス。
【請求項２６】
少なくとも１つの電荷輸送層を有する、請求項２５に記載のデバイス。
【請求項２７】
当該発光層はまた発光ドーパントを追加の成分として含有する、請求項２４から２６のいずれか１項に記載のデバイス。
【請求項２８】
当該発光層はまた１つ以上の電荷輸送化学種を追加成分として含有する、請求項２４から２７のいずれか１項に記載のデバイス。
【請求項２９】
当該発光層はまた追加成分として分子化学種を含有する、請求項２４から２８のいずれか１項に記載のデバイス。
【請求項３０】
当該発光層はまた追加成分として樹状の化学種を含有している、請求項２４から２９のいずれか１項に記載のデバイス。
【請求項３１】
当該発光層はまたは追加成分として重合体を含有する、請求項２４から３０のいずれか１項に記載のデバイス。
【請求項３２】
当該追加成分が全組成物の９５から５モル％を構成する、請求項２７から３１のいずれか１項に記載のデバイス。
【請求項３３】
実質的にこれまでに説明したような請求項２４に記載のデバイス。
【請求項３４】
少なくとも請求項１から２３のいずれか１項で記載したような組成物を含む、光電池デバイス。
【発明の詳細な説明】
【技術分野】
【０００１】
本発明は、デンドリマーの混合およびそれらの光電子デバイス、特に発光ダイオードにおける利用に関する。
【背景技術】
【０００２】
（背景）
有機発光ダイオード（ＯＬＥＤｓ）に基づき、有機エレクトロルミネセント（ＥＬ）デバイスとしても知られている発光デバイスは新たに現れたディスプレイ技術である。基本的にはＯＬＥＤは薄い有機層または２つの電極間に挟まれた有機層の積層を含むので、電圧を加えると可視または他の光が発光する。少なくとも電極の１つは光に対して透明でなければならない。ディスプレイへの応用では、当該光は当然眼に見えねばならず、それ故少なくとも電極の１つは可視光線に対し透明でなければならない。
【０００３】
ＯＬＥＤ中に有機層を堆積させる際に使用することができる主な技術は２種：熱的蒸発法および溶液処理法がある。溶液処理法はそのより大きな処理能力の可能性および大きな基板サイズ取扱能力からくるより低価格の手法としての可能性を有している。適当な材料、特に重合体を開発するために相当な試みが行われてきた。最近になって固体で光輝性のデンドリマーがＯＬＥＤｓにおける溶液加工可能な発光材料として大きな期待を有することが示された（Ｓ−Ｃ．Ｌｏ等、Ａｄｖ．Ｍａｔｅｒ．，２００２，１３，９７５；Ｊ．Ｐ．Ｊ．，Ｍａｒｋｈａｍ等Ａｐｐｌ．Ｐｈｙｓ．Ｌｅｔｔ．，２００２，８０，２６４５）。
【０００４】
デンドリマーはコアおよび結合したデンドロンを有する分岐高分子である。デンドロンは分岐する構成単位および場合により結合構成単位を含む分岐構造である。デンドロンの世代（ｇｅｎｅｒａｔｉｏｎ）は分岐点のセット数で決まる；参照図１。同じ構造（構成）であるがより高い世代または次数（ｏｒｄｅｒ）を持つデンドロンは同じ構造の構成単位（分岐および結合構成単位）からなるが追加レベルの分岐を有している。デンドロンの周囲には表面官能基がありうる。
【０００５】
発光デンドリマーは典型的には発光コアおよび多くの場合少なくとも部分的に共役したデンドロンを有する。発光デンドリマーの更なる例にはＰ．Ｗ．Ｗａｎｇ等、Ａｄｖ．Ｍａｔｅｒ．、１９９６，８，２３７；Ｍ．Ｈａｌｉｍ等Ａｄｖ．Ｍａｔｅｒ．、１９９９，１１，３７１；Ａ．Ｗ．Ｆｒｅｅｍａｎ等、Ｊ．Ａｍ．Ｃｈｅｍ．Ｓｏｃ．，２０００，１２２，１２３８５；Ａ．Ａｄｒｏｎｏｖ等、Ｃｈｅｍ．Ｃｏｍｍ．，２０００，１７０１；Ｃ．Ｃ．Ｋｗｏｋ等、Ｍａｃｒｏｍｏｌｅｃｕｌｅｓ，２００１，３４，６８２１に見られるものが含まれる。発光デンドリマーは発光重合体に勝る利点を有し、それにおける発光特性および加工特性は、当該コア、デンドロンおよび表面官能基の性質を別々に変更できるので個々に最適化できる。例えば、発光コアを含むデンドリマーについて、デンドリマーの発光色は当該コアを単に変えることにより変更できる。デンドリマー中のデンドロンの性質および世代が電荷輸送および加工特性に影響を及ぼすことが示された（Ｊ．Ｍ．Ｌｕｐｔｏｎ等、Ｐｈｙｓ．Ｒｅｖ．Ｂ，２００１，６３，５２０６）。粘度などの他の物理的性質もデンドリマーを利用可能製造プロセスに適するようにする点では重合体より容易である。
【０００６】
デンドリマーはＯＬＥＤ応用において、膜の中の単一成分（即ちニート膜）または分子材料との混合（Ｍａｒｋｈａｍ等、上記引用文中）で、または異なるタイプの１種より多いデンドリマーの混合物（即ち、異なるコア類）で、例えばＪ．Ｍ．Ｌｕｐｔｏｎ等、Ａｄｖ．Ｆｕｎｃｔ．Ｍａｔｅｒ．，２００１，１１，２８７のように以前は使用されていた。この中のより最近の場合、有機デンドリマーの１つのタイプはゲストである有機金属デンドリマー用のホストとして使用されたが、デバイスの効率は低かった。
【０００７】
溶液処理可能ＯＬＥＤｓの開発において進歩がなされたとはいえ、改良された効率と寿命を持つＯＬＥＤｓへの要望は依然存在している。
【発明の開示】
【発明が解決しようとする課題】
【０００８】
本発明は先行技術における問題のいくつかを解決させる混合デンドリマー膜およびそれらを含有するＯＬＥＤｓの製造に関する。
【課題を解決するための手段】
【０００９】
（本発明の概要）
本発明によれば、同じコアおよびデンドロン中に同じ繰返し構成単位或いは複数の繰返し構成単位を有する少なくとも２種の異なるデンドリマーＡおよびＢの混合物を含む組成物を、好ましくは固体状態で提供するが、そこでは一方の前記デンドリマー（Ａ）の前記デンドロンの少なくとも１つの世代が他方の前記デンドリマー（Ｂ）中のデンドロンの少なくとも１つの世代と異なるか、または一方の前記デンドリマー中のデンドロン数が、他方の前記デンドリマー中のデンドロン数と異なるかのどちらかであるか、或いは一方の前記デンドリマー（Ａ）中のデンドロンの数およびデンドロンの少なくとも１つの世代の両方が、他方の前記デンドリマー（Ｂ）中のデンドロンの数および世代と異なる。
【００１０】
このように１つの実施形態では、当該組成物はｎ≧１である世代ｎの少なくとも１つのデンドリマーＡおよびｘ＝１，２または３である世代ｎ＋ｘの二番目のデンドリマーＢの混合物を含み、当該２種のデンドリマーは同じコアおよび表面官能基をお互いに有し、当該２種のデンドリマーのデンドロンは同じ構造を持つがデンドリマーＢのデンドロンはデンドリマーＡより多い分岐点を有するので、当該デンドリマーＢはより高い世代である。この実施形態の好ましい形では、デンドリマーＡ中のデンドロンの数はデンドリマーＢ中と同数である。実例として、図１は第二世代デンドリマーとして描いたデンドリマーＡの概略図を、より高次（第三世代）世代デンドリマーＢと比較して示す。
【００１１】
デンドリマーの混合物、当該組成物は実際では固体状態が好ましいが、さもなければデンドリマー（Ａ）と（Ｂ）の間での（基本的）交換に抗して安定である。そこで、当該混合物でのデンドリマー（Ａ）と（Ｂ）の相対的量は長い間実質的に一定であるものが好ましい。単一タイプのデンドリマーを製造する目的のプロセスで、その最終製品が実際単一タイプのデンドリマーであるプロセスが一時的な中間状態として成長が進むときに異なる世代のデンドリマー混合物を生み出すのはあり得ることである。しかしながら、そのような混合物では存在する種々の化学種の相対的量は長時間の間に変化するであろう。少なくとも好ましい実施形態では、本発明の混合物はそのような一時的な状態とは異なり、その中ではより低次の世代のデンドリマーはより高次なデンドリマーへの成長ができず、逆もできないような状態、或いはデンドリマー内のデンドロンの数は変化できない状態なので、当該混合物は安定である。この理由は通常、当該混合物が固体状態であるからである。その代わりに当該混合物が溶液であるときは、溶液中の溶媒および全ての他の成分が選んだ条件では当該デンドリマーとは反応しないので、当該混合物中のデンドリマーの相対比率は変わらない、即ち当該混合物中にある全ての他の成分は非反応性なのである。そこで、製造の好ましい方法では当該デンドリマーはお互いに別々に製造され、固体状で混合されるか、不活性溶媒中に溶解されたような望ましくない変化を防止する他の条件下で混合されている。
【００１２】
多くの目的用には本混合物および組成物は固形膜の形であることが望まれる。そこで、本発明の第二の態様によれば本発明のデンドリマー混合物を含んでいる組成物の固形膜が提供される。
【００１３】
本発明の第三の態様によれば、任意である基板、電極、一番目の任意である電荷輸送層、発光層、二番目の任意である電荷輸送層および対電極の層を順序正しく含んでいるＯＬＥＤデバイスが提供されるが、そこでは当該発光層、もし存在すれば当該一番目または二番目の電荷輸送層の中の１つ、特に当該発光層は本発明によれば膜である。そこで、最も簡単な形状では当該デバイスは電極の間にある当該発光層からなってよい。
【００１４】
通常１つの電荷輸送層があれば、それは正孔輸送層であろうし、他方の任意である電荷輸送層は電子輸送層となろう。一般的には各電荷輸送層は２つ以上の層を含む事ができ、それはお互いが同じであっても異なっていてもよい。
【００１５】
１つの実施形態では、デンドリマーＡおよびデンドリマーＢの混合物を含んでいる膜は、発光ドーパント、電荷輸送化学種および（または）追加の分子で、樹状および（または）重合性材料のような１種以上の追加の化学種も含有する。当該分子化学種類は当該デンドリマーのコアと同じ官能基を有してもよいが、結合したデンドロンは存在せず他の結合した置換基はあってもなくてもよい。当該樹状材料はデンドリマーＡまたはデンドリマーＢと同一でありうる。
【００１６】
（本発明の詳細な説明）
本発明は異なる世代のデンドリマー混合物、それでなければ同じ構造タイプ、即ち同じコアと同じデンドロン構造構成単位を有するデンドリマー混合物の利用に関する。異なるデンドリマーの表面官能基のタイプおよび（または）数については、それらが同じ溶媒への溶解度があれば異なりうる。しかしながら、異なるデンドリマー上の各先端官能基に結合した表面官能基の性質および数は同じであることが好ましい。
【００１７】
予想外のことであるが、異なる世代の可視光発光デンドリマーを混ぜることにより当該混合物の固形膜を伴うデバイスの量子効率は、膜がより低世代デンドリマーのみまたはより高次世代デンドリマーのみで構成されている場合より高くできることが見出された。異なる世代のデンドリマーの組合せで、より低世代デンドリマーから形成される膜と比べて改善された品質、例えば特に厚みなどでより均一である特徴をもつ固形膜が可能になることが分かった。更に予想しなかった結果は、異なる世代デンドリマーを混合すると当該混合物内にある電荷移動度のレベルの制御が可能になることで、そのことはそのような混合物をＯＬＥＤデバイス中の固形エレクトロルミネッセンス膜として使用すると、次いで全体としてのデバイス特性にも影響を与える。
【００１８】
デンドリマーＡおよびＢについて、好ましくはデンドリマーＢがデンドリマーＡより一世代上、即ちｘ＝１（または少なくとも１つのデンドロンは、もう１つのデンドリマーのデンドロンより一世代上である）であることである。１つの実施形態では、デンドリマーＡは一番目の世代、即ちｎ＝１でデンドリマーＢは二番目の世代、即ちｘ＝１である。それに代わる実施形態では、デンドリマーＡは少なくとも二番目の世代である。３種以上のデンドリマーを混合するとき、少なくとも１種は少なくとも他の１つより上の世代であるのが好ましい。
【００１９】
同じ構造（構成）であるが、より上の世代または次数であるデンドロンは同じ構造単位（分岐および結合構成単位）からなるが、分岐の追加レベル、即ちこれらの分岐および結合構成単位の追加的繰返しを有する。
【００２０】
デンドリマーの混合物は場合により更なる分子および（または）樹状および（または）重合性材料を含んでいてよい。例えば、当該混合物は発光ドーパントおよび（または）電荷輸送化学種を含んでいても良い。２種の発光デンドリマー向けの好ましい組合わせは電荷輸送化学種と混合されたものである。
【００２１】
本発明は一般に異なる世代のデンドリマーの混合物を対象とするが、少なくとも本質的に１つの少なくとも部分的に共役したデンドロンを有するデンドリマーがＯＬＥＤでの応用では好ましい。本文において、本質的に少なくとも部分的に共役したデンドロンとは分岐官能基およびデンドロンの結合構成単位（存在すれば）の間に共役を有するデンドロンを意味するが、分岐点の配置によりパイ系は完全に非局在化する必要は必ずしもない。このようなデンドロンは共役デンドロンと称することもできる。好ましい実施形態では、前記デンドリマー（ＡおよびＢ）は光、特に可視スペクトルを発することができる。関心ある特定のデンドリマーには有機金属デンドリマー、即ちコアの一部として金属イオンが組み込まれた金属含有デンドリマーがある。これに代わる実施形態では、当該デンドリマーは電荷輸送特性を有している。
【００２２】
当該デンドリマーは同じコアを持っているので、それらは各々が当該コアに結合した同数のデンドロンを有する事例、例えば図１ではそれらは両方ともコアに結合した４個のデンドロンを有している。好ましくはデンドリマーＢ中のデンドロンの全てはデンドリマーＡ中におけるデンドロンより上の世代であるが、これは必須ではない。けれども少なくとも１個は異なる世代でなくてはならない。デンドロンが結合した配位子に加えて有機金属デンドリマーの場合、コアの一部を形成する非樹状配位子があり、これらはデンドリマーの世代が変化するにつれても当然には変化しないであろう。例えば、図２は２個の樹状配位子と１つの非樹状配位子を有する赤色発光イリジウムデンドリマーを示し、両方の世代は即ち１および２である。これに代わる実施形態では、同じ基本的発光発色団を含むがデンドロンでは異なるデンドリマーの混合物がある（しかしながら当該デンドロンは同じ分岐および場合により結合構成単位と表面官能基、例えば１および３を含有する）。
【００２３】
ＷＯ９９／２１９３５で検討したような通常の表面官能基、これについては言及がなされるべきであろうが、その全てが使用可能である。これらには、更に反応可能なアルケン、（メタ）アクリレート、硫黄含有またはシリコン含有官能基；スルホニル基；ポリエーテル基；Ｃ１−から−Ｃ１５アルキル基；アミン基；モノ−、ジ−またはトリ−Ｃ１−から−Ｃ１５アルキルアミン基；−ＣＯＯＲ基が含まれるが、式中でＲは水素またはＣ１−から−Ｃ１５アルキル；−ＯＲ基で式中Ｒは水素、アリールまたはＣ１−から−Ｃ１５アルキルまたはアルケニル；−Ｏ２ＳＲ基で式中ＲはＣ１−から−Ｃ１５アルキルまたはアルケニル；−ＳＲ基で式中Ｒはアリール、またはＣ１−から−Ｃ１５アルキル或いはアルケニル；−ＳｉＲ３基で式中Ｒ基は同じか異なり、それらは水素、Ｃ１−から−Ｃ１５アルキルまたはアルケニル、或いは−ＳＲ’基（Ｒ’はアリールまたはＣ１−から−Ｃ１５アルキルまたはアルケニル）、アリールまたはヘテロアリールが含まれる。一般には当該混合物中のデンドリマーＡおよびＢの表面官能基は同じになるであろう。
【００２４】
１つの実施形態では、当該表面官能基は当該デンドリマーがパターン化できるように選択する。例えば、橋架け可能官能基を表面官能基として選択ができ、それは例えば照射または化学反応により橋架けができる。その代わりとして、当該表面官能基は保護官能基を含む事ができ、それは橋架け官能基を残して除去することができる。一般には、当該表面官能基は、当該デンドリマー混合物が溶液加工に適した溶媒、例えばＴＨＦ、トルエン、クロロホルム、クロロベンゼン、キシレンおよびメタノールのようなアルコールの中に溶解するように選ぶ。その代わりとして、当該デンドリマーにおいて各末端官能基に結合している表面官能基のタイプおよび（または）数は、それらがデンドリマーと同じ溶媒に溶解できれば異なる（そしてデンドロンおよびコアが同じ構造であれば）。好ましい実施形態では、当該デンドリマーもまた同じ表面官能基を有する。ｔ−ブチル基がフェニル環に結合した表面官能基である場合、１個より多くが末端フェニル単位の各々に結合することが好ましい。
【００２５】
当該混合物には種々の異なるタイプのデンドリマーが使用できる。上記したように、少なくとも１つの本質的に部分的共役しているデンドロンを有するデンドリマーは、式（Ｉ）を有し、ＷＯ９９／２１９３５で記述されているようなものが好ましい：
ＣＯＲＥ−［ＤＥＮＤＲＩＴＥ］ｎ      （Ｉ）
式中、ＣＯＲＥは原子または官能基を表し、ｎは少なくとも１の整数を表し、ＤＥＮＤＲＩＴＥは、ｎが１より大きければ同一でも異なっていてもよく、お互いにアルケニル基の炭素原子を介してアリールまたはヘテロアリール基の環状炭素原子と結合しているアリールおよび（または）ヘテロアリール基およびアルケニル基を含む本質的に少なくとも部分的に共役している樹状分子構造を表しており、ＣＯＲＥは１個より多い少なくとも部分的に共役している樹状鎖が結合した（ヘテロ）アリール基の環状炭素と結合している最初の単結合で終結し、前記環状炭素原子はＤＥＮＤＲＩＴＥの一部を形成し、当該ＣＯＲＥおよび（または）ＤＥＮＤＲＩＴＥには発光性で、当該デンドロンはＰＣＴ／ＧＢ０２／００７６５で開示されている一般には式（ＩＩ）を有しているものとは必ずしも全て同じではないものが含まれている：
ＣＯＲＥ−［ＤＥＮＤＲＩＴＥ１］ｎ［ＤＥＮＤＲＩＴＥ２］ｍ    （ＩＩ）
式中ではＣＯＲＥは原子または官能基を表し、ｎおよびｍは同じかまたは異なっていてもよいが、それぞれ少なくとも１の整数を表し、各ＤＥＮＤＲＩＴＥ１はｎが１より大きい場合は同一か異なっていてよくて樹状構造を表し、各ＤＥＮＤＲＩＴＥ２はｍが１より大きい場合は同一か異なっていてもよくて樹状構造を表しているが、前記構造の少なくとも１つは完全に共役しており、アリールおよび（または）ヘテロアリール基および場合によりビニル基および（または）アセチレニル基を含み、これが前記（ヘテロ）アリール、ビニルおよびアセチレニル基のｓｐ２またはｓｐ混成した炭素原子を介して結合しており、そしてＤＥＮＤＲＩＴＥ１における少なくとも１個の分岐点および（または）分岐点間の結合はＤＥＮＤＲＩＴＥ２におけるのとは異なっており、ＣＯＲＥは１より多い共役した樹状分岐が結合している最初の（ヘテロ）アリール基のｓｐ２混成（環状）炭素原子に結合している単結合で終結し、前記環状炭素原子は前記完全共役したＤＥＮＤＲＩＴＥ１またはＤＥＮＤＲＩＴＥ２の一部を形成し、ＣＯＲＥは他方の前記ＤＥＮＤＲＩＴＥ１またはＤＥＮＤＲＩＴＥ２の最初の分岐点への単結合で終結し、少なくともＣＯＲＥ、ＤＥＮＤＲＩＴＥ１およびＤＥＮＤＲＩＴＥ２の１つは発光性であり、これらの式（ＩＩＩ）は：
ＣＯＲＥ−［ＤＥＮＤＲＩＴＥ］ｎ        （ＩＩＩ）
式中ＣＯＲＥは原子または官能基を表し、ｎは少なくとも１の整数を表し、各ＤＥＮＤＲＩＴＥは同一でも異なっていてもよいが、アリールおよび（または）ヘテロアリールおよび場合によりビニルおよび（または）アセチルエニル基を含む本質的に少なくとも部分的に共役した樹状分子構造を表し、前記（ヘテロ）アリール、ビニルおよびアセチルエニル基のｓｐ２またはｓｐ混成炭素原子を介して結合しており、そこでの前記ＤＥＮＤＲＩＴＥ中の隣接分岐点間の結合は必ずしも同じではなく、ＣＯＲＥは１つより多い樹状分岐が結合している最初の（ヘテロ）アリール基のｓｐ２混成した（環状）炭素原子に結合している単結合で終結し、前記環状炭素原子は前記ＤＥＮＤＲＩＴＥの一部を構成し、当該ＣＯＲＥおよび（または）ＤＥＮＤＲＩＴＥは発光性であると共に、そのデンドロンはＰＣＴ／ＧＢ０２／００７３９で開示したようなアリール−アリール配位子を含むようなもので、一般にそれらは式（ＩＶ）を有している：
ＣＯＲＥ−［ＤＥＮＤＲＩＴＥ（−Ｑ）ａ］ｎ    （ＩＶ）
式中当該ＣＯＲＥは原子または官能基を表し、ｎは少なくとも１の整数を表し、Ｑはプロトンまたは少なくとも１個のＱは表面官能基であるような表面官能基であり、ａは整数で、ＤＥＮＤＲＩＴＥはｎが１より大であれば同じでも異なっていてもよいが、お互いに前記アリールまたはヘテロアリール基のｓｐ２混成環状原子間の結合で結合しているアリールおよび（または）ヘテロアリール基を含む共役した樹状構造を表しており、ＣＯＲＥは１個より多い共役樹状分岐が結合している（ヘテロ）アリール基のｓｐ２混成環状原子に結合している単結合で終結し、前記原子はＤＥＮＤＲＩＴＥの一部を形成し、当該ＣＯＲＥおよび（または）ＤＥＮＤＲＩＴＥは発光性であると共に、典型的には式（Ｖ）を有しているＰＣＴ／ＧＢ０１／００７５０にて開示したような有機金属デンドリマーである：
ＣＯＲＥ−［ＤＥＮＤＲＩＴＥ］ｎ      （Ｖ）
式中ＣＯＲＥは金属イオンまたは金属イオンを含有する官能基を表し、ｎは１以上の整数を表し、各ＤＥＮＤＲＩＴＥは同じまたは異なっていてもよいが、アリールおよび（または）ヘテロアリール基或いは窒素および場合によりビニルまたはアセチレニル基を含む本質的に少なくとも部分的共役をしている樹状分子構造を表しており、それは前記（ヘテロ）アリールビニルおよびアセチレニル基のｓｐ２またはｓｐ混成炭素原子を介して、またはＮと（ヘテロ）アリール基の間の単結合類を介して結合し、ＣＯＲＥは最初の（ヘテロ）アリール基のｓｐ２混成（環状）炭素原子、または１より多い少なくとも部分的共役した樹状分岐が結合している窒素に結合した単結合で終結し、前記環状炭素原子またはＮは前記ＤＥＮＤＲＩＴＥの一部を形成し、そして窒素コアはＷＯ０１／５９０３０で開示されているデンドリマーを含有し、それは一般に式（ＶＩ）を有する：
【化１】
2005537354.tif 000003
式中ｘは３，２、または１で、ｎ１およびｎ２は同じかまたは異なっていてもよいが０または１から３であり、Ｘは２価のモノ−またはポリ−芳香族および（または）ヘテロ芳香族部分を表し、Ｙまたは各Ｙは同じまたはｘが１のときは異なってもよいが水素または場合により置換炭化水素基を表し、Ｚは芳香族および（または）ヘテロ芳香族基および場合によりアルケニレン基を含む本質的に少なくとも部分的に共役した樹状分子構造を表すが、それはヘテロ芳香族基の炭素原子を介して他の（ヘテロ）芳香族基の環状炭素原子とお互いに結合するか、或いはもしアルケニレン基が存在すれば（ヘテロ）芳香族基の環状炭素原子を介してアルケニレン基の炭素原子と結合し、前記樹状分子構造は１より多い少なくとも部分的共役樹状鎖が結合している（ヘテロ）芳香族基の環状炭素原子を介して当該分子の残りと結合しており、当該デンドリマーの（ヘテロ）芳香族基環の１つ以上は場合により置換されており、全てのＹ官能基を除いた当該分子のＺおよび（または）残余は発光性で、典型的にはｘは３でなければならないが、これらに関しての更なる詳細については言及される。
【００２６】
式（ＩＩ）を有する所与の世代の非対称デンドリマーにおいて、ＤＥＮＤＲＩＴＥ１中の少なくとも１つの結合および（または）分岐の点はＤＥＮＤＲＩＴＥ２中におけるのとは異なる。同じタイプの非対称デンドリマーのより上の世代では、ＤＥＮＤＲＩＴＥ１における結合および分岐点は下の世代のＤＥＮＤＲＩＴＥ１におけるのと同じであろうし、ＤＥＮＤＲＩＴＥ２における結合と分岐点はより下の世代のＤＥＮＤＲＩＴＥ２におけるのと同じであろうし、そして上の世代のデンドリマーにおけるＤＥＮＤＲＩＴＥ１またはＤＥＮＤＲＩＴＥ２のいずれか、または、両方は下の世代のデンドリマーにおけるより多くの分岐、場合により多くの結合構成単位を持つであろう。しかしながら、式（ＩＩ）のデンドリマーにおいては、ＤＥＮＤＲＩＴＥ１およびＤＥＮＤＲＩＴＥ２の１つだけが異なる世代であることが必要である場合が好ましいであろう。
【００２７】
本発明は、金属−イオンが当該コアの一部であるＰＣＴ／ＧＢ０２／００７５０が対象としたタイプであって異なる世代の有機金属デンドリマー混合物に特に関する。そのようなデンドリマーでは、当該コアの一部として組み込まれた金属イオン錯体を含む発色団、即ち金属カチオンが当該コアの一部である発色団については、当該デンドロンが隣接分子のコア発色団を切り離す。これらが濃度消光および三重項−三重項消滅への傾向を低下させるため、エレクトロルミネッセントデバイスで使うと良いということが示された。当該好まれる有機金属デンドリマーは当該コアの一部としてイオン類である、イリジウム（特に好ましい）、白金、ロジウムまたはレニウム（現在最も好まれない）を含有する。あまり好まれないのは当該デンドロンが当該コアの発光を抑える有機金属デンドリマーで、特にメソ位置に結合したスチルベンデンドロンを伴う白金ポルフィリンコアーのデンドリマーである。当該有機金属デンドリマーは電荷を釣り合わせるために結びつくカウンターアニオンを必要としないことも同様に好ましい。そこで、有機金属デンドリマーでは当該金属カチオンの配位圏に結合した配位子の組み合わせで中性デンドリマーになるのが好ましい。少なくとも部分的に金属−炭素結合を介して金属イオンに結合している配位子に当該デンドロンが結合すれば好ましい。当該金属炭素結合がシクロメタレート環の一部であれば更に好ましい。また当該混合物の少なくとも１つのデンドリマーにある２個以上の配位子に結合したデンドロンがあれば好ましい。好ましい有機金属デンドリマーには、例えば置換または非置換のフェニル或いはベンゾチオフェン、ナフチル、アントリル、フェナントリル、ベンズアミダゾリル、カルバゾリル、フルオレニル、ピラゾリニル、オキサゾリニル、オキサジアゾリニル、トリアゾリル、トリアジニル、チアジアゾリル、ベンゾイミダゾリル、ベンゾオキサゾリル、フリルおよびより具体的には、好ましい２−フェニルピリジン、２−チエニルピリジン、ベンゾ（ｈ）キノリン、２−フェニルベンゾオキサゾール、２−フェニルベンゾチアゾール、２−ピリジルトリアナフタレン、およびイリジウムの場合はイミノベンゼンのようなアリールが中心金属の周りにアリール−アリールデンドロンを有する縮合系になりうる（ヘテロ）アリールに結合した、例えばピリジン、ピリミジニル、ピラジニル、ピリダジニル、イミダゾリル、キノリニル、イソキノリニルでアリールのような窒素含有ヘテロアリールを伴う少なくとも１つの配位子を有するコア由来のものが含まれる。パイ−スタックへの傾向を示し、エキシマー発光を行う蛍光デンドリマーの異なる世代を混合することで膜パッキングを妨害することができ、それにより色純度を改善できる。この種々なパッキングでも電荷輸送層における電荷移動の制御ができる。
【００２８】
我々のＰＣＴ／ＧＢ０２／００７５０の実施例１８において、我々は式中ｓ＝２−エチルヘキシルオキシである図２の化合物１に相当するデンドリマーの調製を記載している。これは２−ベンゾ［ｂ］−チオフェン−２−イルピリジンと、それぞれ特定のデンドロンでモノ置換された２個のフェニルピリジン配位子を持つジクロロイリジウム錯体を反応させて得られる。得られた錯体は単一のフェニルピリジル配位子を有する化合物と共に２個のフェニルピリジル配位子を有する望ましい化合物の混合物、即ち当該生成物は化合物１に化合物３を伴った混合物であると考えられる。そのような混合物は余り好ましくはない。同質なもの（即ち個々の化合物）を一緒に混合した混合物を得るのが好ましい。
【００２９】
当該混合物を形成するデンドリマーＡおよびＢの分子比率は上の世代或いは下の世代のデンドリマーでモル範囲が１：１から１：５０、例えば１：１から１：５であるのが好ましい。また同じコア、デンドロンおよび場合により３種以上の異なる世代の表面群を有するデンドリマーを混合することもできる。
【００３０】
デンドリマーの性質によりそのものが溶液加工用にとって最適なものになる。好ましいデンドリマーは溶媒に溶解でき、当該溶液を基板上に堆積させ、当該溶媒を除去して固形膜とする。従来の溶液加工手法、例えばスピン被覆法、印刷法（例えばインクジェット法）および浸漬被覆法を用いることができる。デンドリマーＡおよびＢの混合物を含有しているこうして得られた固形膜は本発明の他の態様を形成する。当該固形膜は蛍光或いはりん光でありうる。当該固形膜は好ましくは基板の片面に形成される；当該固形膜の厚みは好ましくは２ミクロンより厚くはない。
【００３１】
本発明の現態様は本発明の固形膜を組み込んだＯＬＥＤも提供する。その簡単な形状では、有機発光またはエレクトロルミネッセントデバイスは２つの電極に挟まれた発光層から形成されるが、少なくとも電極の１つは発光に対して透明な電極である。更に普通なのは当該アノードと当該発光層の間に少なくとも１つの正孔輸送層および（または）当該発光層と当該カソードの間に少なくとも１つの電子輸送層がある。１つの好ましい実施形態では、当該デンドリマー混合物を含む前記膜がＯＬＥＤ中で発光層を形成する。当該デンドリマーはこの発光層における発光化学種であるか、少なくとも主要な発光化学種であるのが特に好ましい。これに代わる実施形態では、当該デンドリマー混合物を含んでいる膜はＯＬＥＤ中で電荷輸送層を形成する。例えば、４，４’，４”−トリス［３，６−｛４−［２−エチルヘキシルオキシ］フェニル｝−Ｎ−カルバゾリル］トリフェニルアミンのような第一世代の電荷輸送デンドリマーは、このタイプのデンドリマーのより上の世代と混合できた。当該電荷輸送デンドリマーと混合することができた適切な発光ドーパントにはｆａｃ−トリス（フェニルピリジン）イリジウムおよび異なる色を出すように設計された類縁化合物並びに有機金属デンドリマーのようなりん光有機金属分子材料が含まれる。
【００３２】
そのようなデバイスは、例えばガラスまたはＰＥＴ層のような透明基板層、透明電極層、発光層および背後電極を含んでいる従来の配置を有することができる。一般的に透明であるアノードは好ましくはインジウムスズ酸化物（ＩＴＯ）でできているが、酸化インジウム／酸化スズ、酸化スズ／アンチモン、酸化亜鉛／アルミニウム、金および白金を含む他の同様な材料も、ＰＡＮＩ（ポリアニリン）またはＰＥＤＯＴ／ＰＳＳのような導電性重合体が使用可能なように、使用することができる。当該カソードは通常Ａｌ、Ｃａ、Ｍｇ、Ｌｉ、或いはＭｇＡｌのような低仕事関数金属または合金で作られ、または場合によりＬｉＦの追加層を伴っている。その代わりの配置では、当該基板はシリコンのような不透明な材料でできていても良いが、光は反対側の電極を通して発光する。当該ＯＬＥＤデバイスは能動的または受動的にアドレスされていてもよい。
【００３３】
上で説明したように、当該デンドリマー混合物が発光性である典型的なＯＬＥＤデバイスでは、当該デンドリマー混合物の溶液は透明な電極層上に塗布でき、当該溶媒を蒸散させ、その後次なる電荷輸送層が塗布できる。ＯＬＥＤ中のデンドリマー混合物層の厚みは典型的には１０ｎｍから１０００ｎｍ、好ましくは２００ｎｍより厚くなく、より好ましくは３０ｎｍから１２０ｎｍである。正孔輸送層が当該アノードと当該発光デンドリマー混合物層の間に組み込まれる場合、当該正孔輸送材料は溶液堆積の間に著しく除去されてはならない。
【００３４】
当該デンドリマー混合物を含む発光層を組み込んでいるＯＬＥＤデバイスは、場合により隣接した一番目および（または）二番目の電荷輸送層を有することができる。当該デンドリマー混合物がりん光発光体であれば、発光デンドリマー混合物の層と当該カソードの間に正孔阻止層／電子輸送層を有することが特に有益であることが見出されていた。そのような正孔阻止層／電子輸送層用に適した材料は既知であり、２，９−ジメチル−４，７−ジフェニル−１，１０−フェナントロリン（ＢＣＰ）、１，３，５−トリス（２−Ｎ−フェニルベンズイミダゾリル）ベンゼン（ＴＰＢＩ）、トリス（８−ヒドロキシキノラート）アルミニウム（Ａｌｑ）、ビス（２−メチル−８−キノラト）−４−フェニルフェノラートアルミニウム（ＢＡｌｑ）および２−ビフェニル−５（４’−ｔ−ブチルフェニル）オキサジアゾール（ＰＢＤ）が含まれる。
【００３５】
更に追加の発光（蛍光またはりん光）または電荷輸送化学種は場合によりデンドリマーＡおよびＢの混合物に添加してデバイスの特性、例えば効率および寿命を改善することができる。デンドリマーの混合物に１種以上の他の分子および（または）樹状および（または）重合体の化学種を含むのが更に有効であろう。そこで、分子、樹状または重合体化学種がそれ自体で電荷を伝達できることが好ましく、例えば共役した重合体またはデンドリマーであるのが好ましい。１つの実施形態では、当該追加成分は全組成物の一部で９５から５モル％を形成する。例えば、りん光有機金属デンドリマーを含有する組成物について、追加の電荷輸送成分にはＴＰＢＩ、ＰＢＤ、ＢＣＰ、４，４’−ビス（Ｎ−カルバゾール）ビフェニル（ＣＢＰ）、４，４’，４”−トリス（Ｎ−カルバゾリル）トリフェニルアミン（ＴＣＴＡ）およびトリス−４−（Ｎ−３−メチルフェニル  Ｎ−フェニル）フェニルアミン（ＭＴＤＡＴＡ）が含まれる。
【００３６】
当該デンドリマーの混合物は、１種以上の層を含むことができる光電池のような他のデバイスでの応用にも使用することもできる。光電池で使用する場合、当該デンドリマー混合物中のデンドリマーは一般に光の吸収および（または）電荷輸送ができなければならない。当該組成物は光電池デバイスでは均質な層として使用されるか、または他の分子および（または）樹状および（または）重合体の材料と混合して使用されてもよい。当該混合デンドリマーは光電池デバイスの１種以上の層に使用できる。当該光電池への応用では、当該混合物内の有機金属デンドリマーは中性である必要は必ずしもない。
【００３７】
以下の実施例は更に本発明を実際に説明する。
【００３８】
（実施例１）
以下を含む緑色発光多層デバイス：
ＩＴＯ／ＣＢＰ：（Ｇ１：Ｇ２、１：２）、８０：２０重量％／ＢＣＰ  ６０ｎｍ／ＬｉＦ  １．２ｎｍ／Ａｌ  １００ｎｍ。
ここで第一（Ｇ１）および第二（Ｇ２）の世代（参照、図２の、４および５）のイリジウムデンドリマーを１：２のモル比で混合し、次に（双極性）電荷輸送材料ＣＢＰと重量比２０：８０で混合した。この発光層に加え、正孔阻止材料ＢＣＰの６０ｎｍ層を当該発光層と当該カソードの間に組入れる。当該デバイスは２〜４０ｃｄ／ｍ２の明るさを与えながら４〜６Ｖにおいて３５〜３９ｃｄ／Ａの最大電力効率および２０〜２５  ｌｍ／Ｗの量子効率を示した。当該最大観測輝度は１２Ｖで４０００ｃｄ／ｍ２であった。当該ターンオン電圧は４．２Ｖであった。
【００３９】
（比較例）
比較において、デバイス構成ＩＴＯ／Ｇ１  ４：ＣＢＰ／ＢＣＰ／ＬｉＦ／Ａｌについて、輝度約１０６５ｃｄ／ｍ２および電圧７．５Ｖにおいて平均最大電力効率は８  ｌｍ／Ｗ（１７ｃｄ／Ａ）であることが分かった。ターンオン電圧は３．５と４．２Ｖの間で、最大輝度は１２Ｖにおいて１６０００ｃｄ／ｍ２に達した。このデバイスにおけるＧ１：ＣＢＰの重量比は２０：８０重量％であった。デバイス構成ＩＴＯ／Ｇ２  ５：ＣＢＰ／ＢＣＰ（６０ｎｍ）／ＬｉＦ（１．２ｎｍ）／Ａｌ（１００ｎｍ）において、当該効率は明るさ３０ｃｄ／ｍ２および電圧６Ｖにおいて２３ｃｄ／Ａであることが分かった。最大輝度は１０Ｖで１０００  ｃｄ／ｍ２であり、ターンオン電圧は４．４Ｖであった。Ｇ２：ＣＢＰの比率はこのデバイスでは４６：５４重量％であった。
これらの結果から分かるように、Ｇ１およびＧ２の両方を含んでいるＯＬＥＤデバイスの効率は、Ｇ１だけを含むデバイスまたはＧ２のみを含むデバイスのどちらの効率より高い。
【００４０】
上で示した結果は以下の手順により調製したデバイスから得た。当該ＩＴＯ基板は写真平版法にてエッチングし、Ｏ２プラズマの下で１０〜２０分間処理した。デンドリマー混合物を添加したＣＢＰの膜（または比較の目的には単一デンドリマー）を約５ｍｇ／ｍｌの濃度を用いてクロロホルムからスピン被覆法でＩＴＯ上に堆積させた。当該デンドリマー：ＣＢＰ溶液を調製し、グローブボックス（＜１ｐｐｍ  Ｏ２／Ｈ２Ｏ）環境にてスピンで被膜した。選んだスピン速度によるが典型的にはこの方法では３０〜６０ｎｍの範囲の厚みを持つ膜を製造した。当該デバイスは典型的ベース圧２×１０−７ｍＢａｒにおいてＢＣＰ（４０〜９０ｎｍ）、ＬｉＦ（１．２〜１．５ｎｍ）およびＡｌ（１００ｎｍ）を連続的蒸発で完成した。
【図面の簡単な説明】
【００４１】
【図１】
2005537354.tif 000004
【図２】
2005537354.tif 000005
【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
デンドロンの中に同じコアおよび同じ繰返し構成単位または複数の繰返し構成単位を有する少なくとも２種の異なるデンドリマーＡおよびＢの混合物を含み、そこでは一方の前記デンドリマー（Ａ）の中にある前記デンドロンの少なくとも１つの世代は他方の前記デンドリマー（Ｂ）の中にあるデンドロンの少なくとも１つの世代とは異なるか、一方の前記デンドリマーにあるデンドロンの数は他方の前記デンドリマーのデンドロンの数と異なるかのどちらかであるか、または一方の前記デンドリマー（Ａ）中のデンドロンの数および当該デンドロンの少なくとも１つの世代の両方が他方の前記デンドリマー（Ｂ）中のデンドロンの数および世代と異なる、組成物。
【請求項２】
１つの前記デンドリマーの中にあるデンドロンの世代またはデンドロンの少なくとも１つの世代が１である、請求項１に記載の組成物。
【請求項３】
一方の前記デンドリマー中にあるデンドロンの世代またはデンドロンの少なくとも１つの世代が、他方の前記デンドリマー中のデンドロンの世代または少なくともデンドロンの１つの世代より１だけ大きい、請求項１または２に記載の組成物。
【請求項４】
一方の前記デンドリマー中にあるデンドロンの世代または全てのデンドロンの世代が、他方の前記デンドリマーのそれより１だけ大きい、請求項１〜３のいずれか１項に記載の組成物。
【請求項５】
一方の前記デンドリマーと他方のデンドリマーのモル比が１：１から１：５０である、請求項１〜４のいずれか１項に記載の組成物。
【請求項６】
当該デンドリマーは同じコアおよび同じデンドロンタイプと同じ表面官能基からなる、３種の異なる世代のデンドリマーを含む、請求項１〜５のいずれか１項に記載の組成物。
【請求項７】
デンドリマーＡおよびＢは光を発する混合物の主なる化学種である、請求項１〜６のいずれか１項に記載の組成物。
【請求項８】
前記デンドリマーが蛍光性である、請求項７に記載の組成物。
【請求項９】
前記デンドリマーがりん光性である、請求項７に記載の組成物。
【請求項１０】
ＡおよびＢにおいて異なる世代である少なくとも１つのデンドロンが本質的に少なくとも部分的に共役している、請求項１〜９のいずれか１項に記載の組成物。
【請求項１１】
前記デンドリマーＡおよびＢの少なくとも１つが、本質的に少なくとも部分的に共役しているデンドロンを２個有する、請求項１から１０のいずれか１項に記載の組成物。
【請求項１２】
前記デンドリマーＡおよびＢの少なくとも１つが、本質的に少なくとも部分的に共役しているデンドロンを３個有する、請求項１から１０のいずれか１項に記載の組成物。
【請求項１３】
前記デンドリマーＡおよびＢの全てのデンドロンが本質的に少なくとも部分的に共役しているデンドロンである、請求項１から１０のいずれか１項に記載の組成物。
【請求項１４】
前記デンドリマーが同じ表面官能基を有している、請求項１〜１３のいずれか１項に記載の組成物。
【請求項１５】
前記デンドリマーが有機金属デンドリマーである、請求項１〜１４のいずれか１項に記載の組成物。
【請求項１６】
任意な基板、電極、一番目の任意な電荷輸送層、発光層、二番目の任意な電荷輸送層および対電極の層を順序正しく含み、そこでは当該発光層、一番目の任意な電荷輸送層および二番目の任意な電荷輸送層の少なくとも１つが、可視光を発することができる請求項１〜１５のいずれか１項に記載の組成物を含む固体膜である、有機発光デバイス。
【請求項１７】
少なくとも１つの電荷輸送層を有する、請求項１６に記載のデバイス。
【請求項１８】
当該発光層はまた発光ドーパントを追加の成分として含有する、請求項１６または１７に記載のデバイス。
【請求項１９】
当該発光層はまた１つ以上の電荷輸送化学種を追加成分として含有する、請求項１６から１８のいずれか１項に記載のデバイス。
【国際調査報告】
2005537354.tif 000006
2005537354.tif 000007
2005537354.tif 000008